FR 3046174 A1 20170630 FR 1563372 A 20151228 1 COMPOSITION LIQUIDE POUR MEMBRANE D'ETANCHEITE DOMAINE DE L'INVENTION La présente invention concerne une composition liquide bi-composante qui après réticulation permet d'obtenir une membrane d'étanchéité sur des surfaces destinées à la circulation piétonnière et/ou de véhicule, par exemple pour les terrasses, les balcons, les toitures ou les parkings. ARRIERE-PLAN TECHNOLOGIQUE La pose de membranes d'étanchéités sous forme de compositions liquides est désormais bien connue des professionnels de la construction notamment dans les applications toiture où celles-ci sont désormais utilisées comme une alternative aux membranes en feuilles préfabriquées. L'utilisation de compositions liquides permet d'une part de faciliter la pose dans le cas de toitures à géométries complexes et pour les travaux de rénovation et d'autre part, d'obtenir des revêtements d'étanchéité continus souples et transparents qui adhèrent aux substrats. Les compositions liquides comportent un ou plusieurs composants, le plus souvent à base de polymères synthétiques soit en solution non aqueuse soit en dispersion aqueuse, lesquelles après réticulation forment un film épais imperméable à l'eau. Parmi les polymères synthétiques utilisés, on peut citer les polyuréthanes, les polymères acryliques, les résines époxy ainsi que polymères à terminaisons alkoxysilanes, les polyuréthanes étant les plus fréquemment utilisés. L'inconvénient de la majorité des membranes liquides est la faible épaisseur de la couche d'application (environ 0,5 mm). La membrane d'étanchéité devant avoir une épaisseur finale d'environ 1,5 à 2 mm, il est nécessaire d'appliquer plusieurs couches successives (3 couches au minimum) ; chaque couche nécessitant plusieurs heures avant de pouvoir appliquer la suivante, plusieurs jours sont donc nécessaires pour réaliser la membrane d'étanchéité. Le document WO 2014/114639 décrit une composition liquide mono- composant pour membranes d'étanchéité, ladite composition liquide comprenant notamment un polymère polyuréthane fonctionnalisé par des fonctions isocyanate, obtenu à partir d'un polyéther polyol et de diisocyanate de diphénylméthylène. Les membranes obtenues à partir des compositions de ce document ne présentent pas une résistance à la déchirure suffisante et ne permettent pas la circulation des piétons sur la membrane. Il n'est donc pas possible de les appliquer sur des terrasses ou des balcons. 3046174 2 Le document JP 2012-246665 décrit une composition liquide comprenant un polymère organique, une résine époxy et un agent durcisseur des résines époxy de type amine tertiaire phénolique. Ce document illustre des compositions présentant des taux élevés d'agent durcisseur de type amine tertiaire phénolique qui conduisent 5 à des pertes de performances mécaniques de la membrane dans le temps ainsi qu'à un fort jaunissement de celle-ci une fois exposée à la chaleur ou aux ultraviolets. Le but de la présente invention est de fournir une composition liquide qui après réticulation forme un film étanche présentant des caractéristiques mécaniques satisfaisantes et durables ainsi qu'un aspect visuel convenable, et ceci de façon 10 durable dans le temps. RE SUME DE L'INVENTION Un premier objet de la présente invention concerne une composition liquide comprenant une composition A et une composition B, 15 ladite composition A comprenant : Al) de 20 à 80% en poids d'au moins un polymère silylé comprenant au moins un, de préférence au moins deux groupements de formule (I) : -Si(R4)p(OR5)3 -p (I) dans laquelle : 20 ^ R4 et R5, identiques ou différents, représentent chacun un radical alkyl linéaire ou ramifié comprenant de 1 à 4 atomes de carbone, avec la possibilité que quand il y a plusieurs radicaux R4 (ou R5), ces derniers soient identiques ou différents ; ^ p est un nombre entier égal à 0, 1 ou 2 ; 25 A2) de 3 à 9% en poids d'un mélange d'au moins deux catalyseurs distincts (A2-1) et (A2-2) de type aromatique, le catalyseur (A2-1) étant de type phénolique substitué par au moins une fonction -(CH2)- N(R7R8), où R7 et R8 représentent, indépendamment l'un de l'autre, un radical alkyle linéaire ou ramifié comprenant de 1 à 4 atomes de 30 carbone ; A3) de 0,1 à 2% en poids d'au moins un agent de couplage entre le polymère silylé présent dans la composition A et la résine époxy présente dans la composition B ; et ladite composition B comprenant : 35 B1) de 10 à 40% en poids d'au moins une résine époxy ; 3046174 3 B2) de 0,2 à 3% en poids d'au moins un catalyseur pour la condensation de silanol ; les pourcentages en poids étant exprimés par rapport au poids total de la composition liquide, 5 le mélange d'au moins deux catalyseurs (A2-1) et (A2-2) étant choisi de sorte que les deux relations suivantes sont respectées : (1) 48,00 méq/g REVENDICATIONS1. Composition liquide comprenant une composition A et une composition B, ladite composition A comprenant : Al) de 20 à 80% en poids d'au moins un polymère silylé comprenant au moins un, de préférence au moins deux groupements de formule (I) : -Si(R4)p(OR5)3-p dans laquelle - R4 et R5, identiques ou différents, représentent chacun un radical alkyl linéaire ou ramifié comprenant de 1 à 4 atomes de carbone, avec la possibilité que quand il y a plusieurs radicaux R4 (ou R5), ces derniers soient identiques ou différents ; - p est un nombre entier égal à 0, 1 ou 2 ; A2) de 3 à 9% en poids d'un mélange d'au moins deux catalyseurs distincts (A2-1) et (A2-2) de type aromatique, le catalyseur (A2-1) étant de type phénolique substitué par au moins une fonction -(CH2)- N(R7R8), où R7 et R8 représentent, indépendamment l'un de l'autre, un radical alkyle linéaire ou ramifié comprenant de 1 à 4 atomes de carbone ; A3) de 0,1 à 2% en poids d'au moins un agent de couplage entre le polymère silylé présent dans la composition A et la résine époxy présente dans la composition B ; et ladite composition B comprenant : B1) de 10 à 40% en poids d'au moins une résine époxy ; B2) de 0,2 à 3% en poids d'au moins un catalyseur pour la condensation de silanol ; les pourcentages en poids étant exprimés par rapport au poids total de la composition liquide, le mélange d'au moins deux catalyseurs (A2-1) et (A2-2) étant choisi de sorte que les deux relations suivantes sont respectées : (1) 48,00 méq/g 2. Composition liquide selon la revendication 1, dans laquelle le polymère silylé répond à l'une des formules (II), (III) ou (IV) : 10 5 (R 0)3_p(R4)pSi - R3 - NH - 2 C - [OR in O C - NH - R 1 - NH - C - [OR 2]n O O O - C - NH - R 3 Si(R4)p(OR5)3_p 0 15 5 4 R3 2 3 4 (R 0)3_p(R )pS1 - R OR in - O - R3 4 SI(R )p(OR )3_p (III) NH - C - [OR 2]n C NH - R O O 20 5 NH - C - N - R3 Si(R 4)p(OR 5)3_p (R 0)3_p(R4)pSi -R3-N I -C-NH-R 0 R6 11 m R6 0 (IV) dans lesquelles : 25 R1 représente un radical divalent hydrocarboné comprenant de 5 à 15 atomes de carbone qui peut être aromatique ou aliphatique, linéaire, ramifié ou cyclique, R3 représente un radical divalent alkylène linéaire ou ramifié comprenant de 1 à 6 atomes de carbone, 30 R2 représente un, radical divalent alkylène linéaire ou ramifié comprenant de 2 à 4 atomes de carbone, - R4 et R5, identiques ou différents, représentent chacun un radical alkyl linéaire ou ramifié comprenant de 1 à 4 atomes de carbone, - R6 représente un atome d'hydrogène, un radical phényle ou un radical alkyle linéaire, ramifié ou cyclique comprenant de 1 à 6 atomes de carbone, 3046174 37 n est un nombre entier tel que la masse molaire moyenne du bloc polyéther de formule -PRI.- va de 200 g/mole à 40000 g/mole, mi est zéro ou un nombre entier tel que la masse molaire moyenne du polymère va de 500 g/mole à 50000 g/mole, 5 m est un nombre entier différent de zéro tel que la masse molaire moyenne du polymère va de 500 g/mole à 50000 g/mole, p est un nombre entier égal à 0, 1 ou 2. 3. Composition liquide selon l'une des revendications 1 à 2, dans laquelle le 10 catalyseur (A2-1) comprend au moins un noyau phénolique substitué par au moins deux fonctions -(CH2)-N(CH3)2, ces deux fonctions -(CH2)-N(CH3)2 étant de préférence en position ortho du groupement OH. 4. Composition liquide selon l'une des revendications 1 à 3, dans laquelle le 15 catalyseur (A2-1) est choisi parmi les composés suivants : N(CH OH N(CH (CH )21%1 HO (CH )2Iq 20 H3 OH OH CH3 ,CH3 CH3 25 OH b-13 CH3 OH OH 3C H3 H3 30 35 3046174 38 OH H3 H 5 H3C OH de préférence, le catalyseur (A2-1) est le composé 2,4,6- tri(diméthylaminométhyl)phénol répondant à la formule suivante : OH 10 15 H 5. Composition liquide selon l'une des revendications 1 à 4, dans laquelle le catalyseur (A2-2) différent du catalyseur (A2-1) est choisi parmi les composés 20 aromatiques comprenant au moins une fonction hydroxyle ou au moins une fonction -(CH2)-N(CH3)2. 6. Composition liquide selon l'une des revendications 1 à 5, dans laquelle le catalyseur (A2-2) est choisi parmi les composés suivants : HO OH OH H H 25 OH OH H3C, ÇH3 H OH OH OH 30 35 H 3046174 39 5 de préférence, le catalyseur (A2-2) est choisi parmi les composés suivants : OH HO OH H3 OH de préférence encore le catalyseur (A2-2) est le composé diméthylbenzylamine répondant à la formule suivante : 20 7. Composition liquide selon l'une des revendications 1 à 6, dans laquelle le catalyseur (A2) comprend un mélange de 2,4,6-tri(diméthylaminométhyl)phénol à titre de catalyseur (A2-1) et de diméthylbenzylamine à titre de catalyseur (A2-2). 25 8. Composition liquide selon l'une des revendications 1 à 7, dans laquelle les deux relations suivantes sont respectées : (1) 50,00 méq/g 9. Composition liquide selon l'une des revendications 1 à 8, dans laquelle la résine époxy (B1) est dérivée du diglycidyl éther, de préférence un dérivé du diglycidyl éther du bisphénol A. 10. Composition liquide selon l'une des revendications 1 à 9, dans laquelle l'agent de couplage (A3) est un composé bi-fonctionnel comprenant au moins une première fonction capable de réagir avec le polymère silylé (A1) et une seconde fonction capable de réagir avec la résine époxy (B1). 11. Kit prêt à l'emploi comprenant la composition liquide selon l'une des revendications 1 à 10, les compositions A et B étant conditionnées dans deux compartiments distincts. 15 12. Utilisation de la composition liquide selon l'une des revendications 1 à 10 ou du kit selon la revendication 11 pour la formation d'une membrane d'étanchéité. 13. Membrane d'étanchéité obtenue par réticulation de la composition liquide selon l'une des revendications 1 à 10. 20 14. Procédé d'étanchéification d'une surface, ledit procédé comprenant l'application puis la réticulation de la composition liquide selon l'une des revendications 1 à 10 sur ladite surface. 25 15. Surface revêtue d'une membrane selon la revendication 13. 5 10